ЗАПОЛНИТЕЛЬ ДЛЯ БЕТОНА
FILLER FOR CONCRETE

Изобретение относится к производству заполнителей для бетонов.
Известен заполнитель для бетона, выполненный в виде зерна округлой формы, имеющего полость, образованную путем склеивания двух частей, изготовленных из глинистого сырья формованием с последующим обжигом, с размещенным в полости пористым телом [1].
Задачей изобретения является упрощение технологии изготовления заполнителя.
Технический результат достигается тем, что в заполнителе для бетона, выполненном в виде зерна округлой формы, имеющего полость, образованную путем склеивания двух частей, изготовленных из глинистого сырья формованием с последующим обжигом, с размещенным в полости пористым телом, пористое тело получено при обжиге склеенных частей вспениванием пеностекольной шихты, включающей, мас.%: молотое силикатное стекло 93-97 и газообразователь - мел или мрамор или кокс 3-7, причем, по меньшей мере, одна из частей имеет перфорацию.
На фиг.1 изображен заполнитель для бетона.
Заполнитель для бетона, выполненный в виде зерна округлой формы, состоит из частей 1 и 2, образующих при соединении полость 3, в которой размещено пористое тело 4, образованное при обжиге склеенных частей вспениванием пеностекольной шихты в полости. По меньшей мере, одна из частей имеет перфорацию 5, например, круглыми отверстиями.
Подготавливают пеностекольную шихту, табл.1.
Таблица 1
Компоненты
Состав, мас.%:
1
2
3
Молотое силикатное стекло- листовое- тарное- медицинское
97--
-95-
--93
Газообразователь- мел- мрамор- кокс
3--
-5-
--7
На основе глинистого сырья пластическим или полусухим формованием изготавливают части 1 и 2 зерна округлой формы. В одну из частей (предпочтительно, без перфорации) засыпают пеностекольную шихту. Части склеивают керамическим шликером, накладывая часть с перфорацией 5 на часть, заполненную пеностекольной шихтой, и обжигают (температура обжига 850-1100°C). При обжиге пеностекольная шихта вспенивается и образует в полости 3 пористое тело 4. Образующиеся при вспенивании газы выходят через перфорацию 5.
Заполнитель (различных размеров, например, 50-200 мм) не сложен в изготовлении, легок, прочен, обладает теплоизоляционными свойствами.
Источник информации
1. BY 10076 С1, 2007.